(57)【要約】本発明は、銅を含有する薬剤で処理された木材から、当該薬剤成分を簡便且つ効率的に抽出することによって、当該木材を浄化することができる当該木材の浄化方法を提供する。具体的には、本発明は、銅を含有する薬剤で処理された木材を、モノカルボン酸のアルカリ金属塩及びジカルボン酸のアルカリ金属塩よりなる群から選択される少なくとも１種のカルボン酸のアルカリ金属塩の水溶液に浸漬させることにより、該木材から該薬剤成分を抽出することを特徴とする、上記木材の浄化方法である。【特許請求の範囲】
【請求項１】
銅を含有する薬剤で処理された木材を、モノカルボン酸のアルカリ金属塩及びジカルボン酸のアルカリ金属塩よりなる群から選択される少なくとも１種のカルボン酸のアルカリ金属塩の水溶液に浸漬させることにより、該木材から該薬剤成分を抽出することを特徴とする、上記木材の浄化方法。
【請求項２】
銅を含有する薬剤が、更にヒ素及びクロムよりなる群から選択される少なくとも１種を含むものである、請求項１に記載の木材の浄化方法。
【請求項３】
銅を含有する薬剤で処理された木材が、ＣＣＡ、ＣＦＫＺ、ＡＣＱ及びＣＵＡＺよりなる群から選択される少なくとも１種の水溶性木材防腐剤で処理されたものである、請求項１に記載の木材の浄化方法。
【請求項４】
カルボン酸のアルカリ金属塩を構成するカルボン酸が、ギ酸、酢酸、プロピオン酸、酪酸、イソ酪酸、グリコール酸、乳酸、グリセリン酸、シュウ酸、マロン酸、コハク酸、グルタル酸、及びアジピン酸よりなる群から選択される少なくとも１種である、請求項１に記載の木材の浄化方法。
【請求項５】
カルボン酸のアルカリ金属塩の水溶液におけるカルボン酸のアルカリ金属塩の濃度が０．０１〜２モル／Ｌである、請求項１に記載の木材の浄化方法。
【請求項６】
カルボン酸のアルカリ金属塩の水溶液のｐＨが０．１〜５である、請求項１に記載の木材の浄化方法。
【請求項７】
カルボン酸のアルカリ金属塩の水溶液が、ジカルボン酸のアルカリ金属塩の水溶液である、請求項１に記載の木材の浄化方法。
【請求項８】
カルボン酸のアルカリ金属塩の水溶液が、シュウ酸のアルカリ金属塩の水溶液である、請求項１に記載の木材の浄化方法。
【請求項９】
カルボン酸のアルカリ金属塩の水溶液が、シュウ酸のナトリウム塩の水溶液である、請求項１に記載の木材の浄化方法。
【請求項１０】
カルボン酸のアルカリ金属塩の水溶液中への木材の浸漬を３０〜９０℃の温度条件下で行う、請求項１に記載の木材の浄化方法。
【発明の詳細な説明】
【技術分野】  本発明は、木材の浄化方法に関する。より詳細には、本発明は、銅を含有する薬剤で処理された木材を、簡便かつ効率的に浄化する方法に関する。
【背景技術】  今日、住宅、電柱材、枕木、土台、その他建造物に使用されている木材の多くは、その耐久性を高めるために防腐剤で処理されている。当該木材防腐剤の代表的なものとして、ＣＣＡ（クロム・銅・ヒ素化合物系木材防腐剤）、ＣＦＫＺ（クロム・銅・亜鉛化合物系木材防腐剤）、ＡＣＱ（銅・アルキルアンモニウム化合物系木材防腐剤）及びＣＵＡＺ（銅・ホウ素・アルキルアンモニウム化合物系木材防腐剤）等の水溶性木材防腐剤があり、これらには銅をはじめとする人体に有害な物質が使用されている。
近年、耐用年数が経過した防腐剤処理木材が世界中で増大しており、その廃棄方法が問題となっている。
防腐剤処理木材の廃棄において、単に埋め立てや焼却するのでは、該木材中の有害物質が終局的には環境中に排出される懸念がある。そのため、当該防腐剤処理木材を廃棄するために、当該木材を浄化して、当該木材中の有害成分が環境中に排出されるのを防止することが求められている。
これまでに、防腐剤処理木材から有害物質を除去する方法として、超臨界状態の溶媒ガスで抽出する方法や硫酸等の強酸で湿式抽出する方法が報告されている（例えば、特開平１１−１３５５６３号公報参照）。
しかしながら、前者の方法は、特別な処理装置を要し、その工程制御も複雑であるという欠点がある。また、この方法は、経済的観点から見ても現実的とはいえない。
一方、後者の方法では、特段の処理装置を要せず、操作が簡便であるといった利点があるが、強酸によって木材成分の過度な分解が起こるため木材の回収が困難になるという欠点や有害物質の抽出効率が不十分であるという欠点がある。特に、防腐剤成分として含有されている木材中の銅やクロムは抽出されにくく、従来の湿式抽出技術では、これらを効率的に除去する技術が確立されていないのが現状である。
近年、シュウ酸を抽出溶媒として用いて防腐剤処理がなされた木材を浄化する方法が提案されているが、かかる方法では木材から幾つかの有害成分が除去できても、銅を十分に除去することができないという問題点がある（Ｋａｚｉ  Ｋ．Ｍ．Ｆ．，Ｃｏｏｐｅｒ  Ｐ．Ａ、「Ｓｏｌｖｅｎｔ  Ｅｘｔｒａｃｔｉｏｎ  ｏｆ  ＣＣＡ−Ｃ  ｆｒｏｍ  Ｏｕｔ−ｏｆ−Ｓｅｒｖｉｃｅ  Ｗｏｏｄ」、Ｉｎｔｅｒｎａｔｉｏｎａｌ  Ｒｅｓｅａｒｃｈ  Ｇｒｏｕｐ  ｏｎ  Ｗｏｏｄ  Ｐｒｅｓｅｒｖａｔｉｏｎ、Ｄｏｃｕｍｅｎｔ  Ｎｏ．：ＩＲＧ／ＷＰ−９８−５０１０７、Ｍａａｓｔｒｉｃｈｔ，Ｔｈｅ  Ｎｅｔｈｅｒｌａｎｄｓ，ＩＲＧ  Ｓｅｃｒｅｔａｒｉａｔ（Ｓｗｅｄｅｎ）、１９９８年、ｐ．１−１３参照）。
このような従来技術を背景として、銅やクロムを含有する薬剤で処理された木材から、有害物質、特に銅を、簡便且つ効率的に抽出し、これを除去することによって当該木材を浄化する技術の開発が望まれている。
【発明の開示】
そこで本発明の目的は、上記従来の問題を解決して、薬剤処理木材を浄化する方法を提供することである。具体的には、本発明は、銅を含有する薬剤で処理された木材から、当該薬剤成分を簡便且つ効率的に抽出することによって、当該木材を浄化することができる当該木材の浄化方法を提供することを目的とするものである。
本発明者は、上記課題を解決すべく鋭意検討したところ、抽出溶媒としてモノカルボン酸のアルカリ金属塩及び／又はジカルボン酸のアルカリ金属塩の水溶液を用いて、銅を含有する薬剤で処理された木材中の当該薬剤成分を抽出処理すると、該木材中から銅を含む薬剤成分を簡便且つ効率的に除去して、当該木材を浄化できることを見いだした。本発明は、このような知見に基づき、更に検討を重ねて完成されたものである。
即ち、本発明は、下記に掲げる発明を提供するものである：
項１．  銅を含有する薬剤で処理された木材を、モノカルボン酸のアルカリ金属塩及びジカルボン酸のアルカリ金属塩よりなる群から選択される少なくとも１種のカルボン酸のアルカリ金属塩の水溶液に浸漬させることにより、該木材から該薬剤成分を抽出することを特徴とする、上記木材の浄化方法。
項２．  銅を含有する薬剤が、更にヒ素及びクロムよりなる群から選択される少なくとも１種を含むものである、項１に記載の木材の浄化方法。
項３．  銅を含有する薬剤で処理された木材が、ＣＣＡ、ＣＦＫＺ、ＡＣＱ及びＣＵＡＺよりなる群から選択される少なくとも１種の水溶性木材防腐剤で処理されたものである、項１に記載の木材の浄化方法。
項４．  カルボン酸のアルカリ金属塩を構成するカルボン酸が、ギ酸、酢酸、プロピオン酸、酪酸、イソ酪酸、グリコール酸、乳酸、グリセリン酸、シュウ酸、マロン酸、コハク酸、グルタル酸、及びアジピン酸よりなる群から選択される少なくとも１種である、項１に記載の木材の浄化方法。
項５．  カルボン酸のアルカリ金属塩の水溶液におけるカルボン酸のアルカリ金属塩の濃度が０．０１〜２モル／Ｌである、項１に記載の木材の浄化方法。
項６．  カルボン酸のアルカリ金属塩の水溶液のｐＨが０．１〜５である、項１に記載の木材の浄化方法。
項７．  カルボン酸のアルカリ金属塩の水溶液が、ジカルボン酸のアルカリ金属塩水溶液である、項１に記載の木材の浄化方法。
項８．  カルボン酸のアルカリ金属塩の水溶液が、シュウ酸のアルカリ金属塩の水溶液である、項１に記載の木材の浄化方法。
項９．  カルボン酸のアルカリ金属塩の水溶液が、シュウ酸のナトリウム塩の水溶液である、項１に記載の木材の浄化方法。
項１０．  カルボン酸のアルカリ金属塩水溶液中への木材の浸漬を３０〜９０℃の温度条件下で行う、項１に記載の木材の浄化方法。
【図面の簡単な説明】  図１は、ＣＣＡ処理木材の浄化（実施例１）において、抽出溶媒としてシュウ酸・ナトリウム水溶液（ｐＨ３．２）を使用した場合の抽出開始１〜６時間後の木材中に残存する銅、クロム及びヒ素の割合（未処理時の木材中の各金属元素の割合を１００％として算出した割合）を示す図である。
図２は、ＡＣＱ処理木材の浄化（実施例２）において、抽出溶媒としてシュウ酸・ナトリウム水溶液（ｐＨ３．２）を使用した場合の抽出開始１〜６時間後の木材中に残存する銅の割合（未処理時の木材中の銅の割合を１００％として算出した割合）を示す図である。
図３は、ＣＵＡＺ処理木材の浄化（実施例３）において、抽出溶媒としてシュウ酸・ナトリウム水溶液（ｐＨ３．２）を使用した場合の抽出開始１〜６時間後の木材中に残存する銅の割合（未処理時の木材中の銅の割合を１００％として算出した割合）を示す図である。
図４は、ＣＣＡ処理木材、ＡＣＱ処理木材及びＣＵＡＺ処理木材の混合木材の浄化（実施例４）において、抽出溶媒としてシュウ酸・ナトリウム水溶液（ｐＨ３．２）を使用した場合の抽出開始１〜６時間後の木材中に残存する銅、クロム及びヒ素の割合（未処理時の木材中の各金属元素の割合を１００％として算出した割合）を示す図である。
発明を実施するための形態
本発明の木材の浄化方法は、銅を含有する薬剤で処理された木材を、モノカルボン酸のアルカリ金属塩及びジカルボン酸のアルカリ金属塩よりなる群から選択される少なくとも１種のカルボン酸のアルカリ金属塩の水溶液に浸漬させることにより、該木材から該薬剤成分を抽出することを特徴とするものである。本発明でいう「木材の浄化」とは、木材から銅をはじめとする有害成分を除去することを意味する。
本発明において浄化の対象となる木材は、銅を含有する薬剤で処理されたものである。ここで、銅を含有する薬剤としては、木材に使用される薬剤であり、成分として銅を含有するものであれば、特に制限されない。このような薬剤の具体例としては、ＣＣＡ（クロム・銅・ヒ素化合物系木材防腐剤）、ＣＦＫＺ（クロム・銅・亜鉛化合物系木材防腐剤）、ＡＣＱ（銅・アルキルアンモニウム化合物系木材防腐剤）及びＣＵＡＺ（銅・アゾール系木材防腐剤）等の水溶性木材防腐剤を例示することができる。なお、本発明の浄化対象となる木材には、上記水溶性木材防腐剤の１種で処理されたものでもよく、また上記水溶性木材防腐剤を任意に２種以上組み合わせて処理されているものであってもよい。
特に、銅の他、クロムやヒ素についても効率的に除去することができるという本発明の効果に鑑みれば、本発明の浄化方法の対象となる木材として、好ましくはＣＣＡ又はＣＦＫＺ処理された木材、更に好ましくはＣＣＡ処理された木材を挙げることができる。
本発明の浄化の対象となる木材は、銅を含有する薬剤で処理されたものであればよく、その銅の含有量については特に制限されない。本発明の浄化対象木材の一例を挙げると、木材中に銅が０．０５ｐｐｍ以上、好ましくは０．１ｐｐｍ以上、更に好ましくは０．５ｐｐｍ以上、特に好ましくは１ｐｐｍ以上の割合で含まれているものを挙げることができる。また、本発明の浄化対象木材に含まれる銅の含有割合の上限については制限されないが、例えば１００００ｐｐｍ、好ましくは５０００ｐｐｍを挙げることができる。
本発明に用いられるカルボン酸のアルカリ金属塩水溶液（以下、抽出溶媒という）は、モノカルボン酸のアルカリ金属塩及びジカルボン酸のアルカリ金属塩よりなる群から選択される少なくとも１種のカルボン酸のアルカリ金属塩の水溶液である。
当該抽出溶媒に用いられるカルボン酸のアルカリ金属塩を構成するカルボン酸としては、特に制限されないが、例えばギ酸、酢酸、プロピオン酸、酪酸、イソ酪酸、グリコール酸、乳酸、グリセリン酸等のモノカルボン酸や、シュウ酸、マロン酸、コハク酸、グルタル酸、アジピン酸等のジカルボン酸を例示できる。
また、当該抽出溶媒に用いられるカルボン酸のアルカリ金属塩を構成するアルカリ金属としては、特に制限されるものではないが、一例として、リチウム、ナトリウム、カリウム等を挙げることができる。
本発明に使用する当該抽出溶媒として、本発明の効果の観点からは、好ましくはジカルボン酸のアルカリ金属塩水溶液である。より好ましくはシュウ酸のアルカリ金属塩水溶液、特に好ましくはシュウ酸のナトリウム塩水溶液である。なお、ジカルボン酸のアルカリ金属塩の水溶液には、ジカルボン酸アルカリ金属、ジカルボン酸水素アルカリ金属、及びこれらの混合物の水溶液が含まれる。例えば、シュウ酸のナトリウム塩水溶液の場合であれば、シュウ酸ナトリウム、シュウ酸水素ナトリウム、及びこれらの混合物の水溶液が含まれる。
当該抽出溶媒は、カルボン酸のアルカリ金属塩を１種単独で含むものであってもよく、２種以上のカルボン酸のアルカリ金属塩を組み合わせて含むものであってもよい。なお、２種以上のカルボン酸のアルカリ金属塩を組み合わせて使用する場合、その組み合わせ態様については特に制限されるものではなく、２種以上のモノカルボン酸のアルカリ金属塩の組み合わせ、２種以上のジカルボン酸のアルカリ金属塩の組み合わせ、又は少なくとも１種のモノカルボン酸のアルカリ金属塩と少なくとも１種のジカルボン酸のアルカリ金属塩の組み合わせのいずれであってもよい。
当該抽出溶媒中のカルボン酸アルカリ金属塩の濃度については、使用するカルボン酸アルカリ金属塩の種類によって異なり、一律に規定することはできないが、一例として、当該抽出溶媒においてカルボン酸アルカリ金属塩の濃度が０．０１〜２モル／Ｌ、好ましくは０．０５〜１モル／Ｌ、更に好ましくは０．１〜０．５モル／Ｌとなる範囲を挙げることができる。
当該抽出溶媒のｐＨについては、本発明の効果を妨げない限り、特に制限されない。当該抽出溶媒のｐＨとしては、例えば０．１〜５、好ましくは１〜４．５、更に好ましくは２〜４となる範囲を挙げることができる。抽出溶媒を上記ｐＨ範囲に調整するには、例えば、カルボン酸の水溶液、及びアルカリ金属の水酸化物、炭酸水素化物又は炭酸化物の水溶液等をｐＨ調整剤として用いて、常法に従って行えばよい。
なお、当該抽出溶媒は、本発明の効果を妨げないことを限度として、他のｐＨ調整剤や緩衝剤等の上記以外の添加剤を含んでいてもよい。
当該抽出溶媒の調製方法は、カルボン酸のアルカリ金属塩が所望の割合で含有されるように調製される限り、特に制限されるものではない。例えば、当該抽出溶媒の調製方法として、所定濃度となるようにカルボン酸アルカリ金属塩を水に溶解し、必要に応じてｐＨを調整する方法を挙げることができる。
また、簡便には、当該抽出溶媒の調製方法として、所定量のカルボン酸を水に添加した水溶液中に、アルカリ金属の水酸化物、炭酸水素化物又は炭酸化物等のアルカリ金属を含有する化合物を適当量配合する方法等を例示することができる。具体的には、所定濃度のカルボン酸の水溶液（以下、水溶液１という。）に、アルカリ金属の水酸化物、炭酸水素化物又は炭酸化物等のアルカリ金属を含む化合物を溶解した水溶液を、該水溶液１のｐＨが上記範囲になるまで添加する方法を挙げることができる。かかる調製方法で得られる抽出溶媒として、具体的には、カルボン酸の濃度が０．０１〜２モル／Ｌ、好ましくは０．０５〜１モル／Ｌ、更に好ましくは０．１〜０．５モル／Ｌであり、かつアルカリ金属イオンを、カルボン酸に対するアルカリ金属イオンのモル比が０．０１〜２、好ましくは０．０１〜１．５、更に好ましくは０．１〜１となる割合で含有している水溶液を例示できる。
即ち、別の観点から、本発明の浄化方法に使用される抽出溶媒として、以下の（１）及び（２）の工程を含む方法により調製された水溶液を挙げることができる：（１）水にカルボン酸を最終濃度（調製後の抽出溶媒中に濃度）が０．０１〜２モル／Ｌ、好ましくは０．０５〜１モル／Ｌ、更に好ましくは０．１〜０．５モル／Ｌとなるように添加してカルボン酸水溶液を得る工程、及び（２）該カルボン酸水溶液に、アルカリ金属の水酸化物、炭酸水素化物又は炭酸化物等のアルカリ金属塩（必要に応じて、水溶液の状態に調製したもの）を添加してｐＨを０．１〜５、好ましくは１〜４．５、更に好ましくは２〜４に調整する工程。
本発明の方法において、上記抽出溶媒中に、上記浄化対象の木材を浸漬して、該木材中の薬剤成分を抽出することにより当該薬剤成分が除去され、当該木材が浄化される。
本発明によれば、薬剤成分である銅を上記木材から効率的に除去することが可能である。更に本発明では、銅以外にクロムやヒ素等の木材防腐剤に含まれる他の成分が木材に存している場合には、これらの薬剤成分についても併せて除去することができる。
上記浄化対象の木材中の上記薬剤成分を抽出するに際して、該木材は廃材のままの形状であってもよいが、抽出効率を一層高める観点からは、該木材を粉砕し、その大きさを例えば縦、横、厚さがそれぞれ５ｃｍ、５ｃｍ、２ｃｍ程度以下の範囲となるように調整することが望ましい。
また、上記木材中の上記薬剤成分を抽出する際に、必要に応じて、上記抽出溶媒中に浸漬している浄化対象の木材に、加圧若しくは減圧を行ってもよい。これによって、上記薬剤成分の抽出効率が上昇し、当該薬剤成分の除去をより効果的に行うことが可能になる。このように上記抽出溶媒中への含浸、加圧、減圧を繰り返す方法は、浄化対象の木材が比較的大きな形状若しくは角材そのものである場合に、特に有効である。このような加圧若しくは減圧を伴う処理は、減圧・加圧釜を使用して行うことができる。
上記浄化対象の木材を上記抽出溶媒中に含浸させて上記薬剤成分を抽出除去する場合であれば、具体的には、当該木材１ｋｇを上記抽出溶媒１０〜１００Ｌ中、好ましくは上記抽出溶媒２０〜５０Ｌ中に浸漬させることによって、抽出処理を行う方法を例示できる。
また、上記薬剤成分の抽出における抽出温度としては、該薬剤成分の抽出を妨げない範囲である限り特に制限されない。かかる抽出温度として、例えば１５〜１００℃の範囲を挙げることができる。抽出効率を上げて抽出時間を短縮するという観点からは、抽出温度が３０〜９０℃、特に５０〜７５℃の範囲内にあることが望ましい。
上記薬剤成分の抽出において、抽出時間としては、使用する抽出溶媒の種類、浄化対象の木材の種類や大きさ、抽出方法、抽出温度、期待される抽出率等に応じて異なり、一律に規定することはできないが、例えば１〜１０時間、好ましくは３〜８時間、更に好ましくは４〜６時間を挙げることができる。
このように薬剤成分が抽出処理により取り除かれた木材は、無毒化されているので、焼却や埋立等の任意の方法で廃棄することができ、またリサイクル木材として再利用することもできる。また、抽出された薬剤成分は、更に分離、精製等を行って、各種防腐剤成分等として有効利用することもできる。
【実施例】  以下、実施例及び試験例により本発明をより詳細に説明する。ただし、本発明はかかる実施例等によって何ら制限されるものではない。
実施例１  ＣＣＡ処理木材の浄化
ＣＣＡ（クロム・銅・ヒ素化合物系木材防腐剤）で処理された木材（１ｇの乾燥木材中にＣｕ  ５．１０ｍｇ、Ａｓ  ４．６４ｍｇ、Ｃｒ  ８．３２ｍｇ含有）を用いて、以下の評価試験を行った。
シュウ酸水溶液に水酸化ナトリウム水溶液をｐＨが３．２になるまで添加して、シュウ酸・ナトリウム水溶液（シュウ酸の最終濃度は０．１２５モル／Ｌ）を調製した。かくして調製したシュウ酸・ナトリウム水溶液２００ｍｌ中に、約２．５ｃｍ×２．５ｃｍ×１ｃｍの形状のチップに調製した上記ＣＣＡ処理木材を１０ｇ浸漬させて、７５℃で６時間抽出処理を行った。かかる抽出処理において、１時間毎の当該木材中の銅、クロム及びヒ素の残存割合を蛍光Ｘ線分析装置（ＪＳＸ−３２２０  ＥＬＥＭＥＮＴ  ＡＮＡＬＹＺＥＲ，ＸＲＦ）を用いて測定し、ＣＣＡ処理木材の浄化の程度を評価した。
得られた結果を図１に示す。図１には、抽出溶媒としてシュウ酸ナトリウム水溶液（ｐＨ３．２）を使用した際の抽出開始１〜６時間後の木材中に残存する銅、クロム及びヒ素の割合（未処理時の木材中の各金属元素の割合を１００％として算出した割合）を示す。
図１から明らかなように、抽出溶媒としてシュウ酸・ナトリウム水溶液を使用すると、銅、クロム及びヒ素の全ての残存割合を効果的に低減できることが確認された。以上の結果から、本発明の方法によって、ＣＣＡ処理木材から銅、クロム及びヒ素を効率的に除去して、該ＣＣＡ処理木材を効果的に浄化できることが明らかとなった。
比較例１及び２
実施例１で使用したＣＣＡ処理木材を用いて、以下の抽出処理を行った。
０．１２５モル／Ｌのシュウ酸水溶液（ｐＨ１．２）２００ｍｌ中に、約２．５ｃｍ×２．５ｃｍ×１ｃｍの形状のチップに調製した上記ＣＣＡ処理木材を１０ｇ浸漬させて、７５℃で３時間抽出処理を行った（比較例１）。
また、上記比較例１の抽出処理後のＣＣＡ処理木材を水洗した後、該木材を０．１２５モル／Ｌの水酸化ナトリウム水溶液（ｐＨ１２．６）２００ｍｌ中に７５℃で３時間抽出処理を行った（比較例２）。
これらの抽出処理後のＣＣＡ処理木材（比較例１及び比較例２）の浄化の程度を実施例１と同様の方法で評価した。
得られた結果を表１に示す。なお、表１中の残存率（％）とは、抽出処理後に木材中に残存する銅、クロム及びヒ素の割合（未処理時の木材中の各金属元素の割合を１００％として算出した割合）を示す。表１には、抽出処理３時間後の実施例１の結果についても併せて記す。この結果から、シュウ酸水溶液で処理した場合（比較例１）、及びシュウ酸水溶液と水酸化ナトリウム水溶液で順次処理した場合（比較例２）では、ＣＣＡ木材から銅を十分に除去できないことが分かった。
2004103515.tif 000002
実施例２  ＡＣＱ処理木材の浄化
ＡＣＱ（銅・アルキルアンモニウム化合物系木材防腐剤）で処理された木材（１ｇの乾燥木材中にＣｕ  ２．６９ｍｇ含有）を使用する以外は、実施例１と同様の方法で、ＡＣＱ処理木材の浄化評価試験を行った。
得られた結果を図２に示す。図２には、抽出溶媒としてシュウ酸・ナトリウム水溶液（ｐＨ３．２）を使用した場合の抽出開始１〜６時間後の木材中に残存する銅の割合（未処理時の木材中の銅の割合を１００％として算出した割合）を示す。
図２から明らかなように、抽出溶媒としてシュウ酸・ナトリウム水溶液を使用すると、木材中の銅は抽出処理１時間後には既に低い残存割合を示している。以上の結果から、本発明の方法によれば、ＡＣＱ処理木材から銅を効率的に除去して、該ＡＣＱ処理木材を効果的に浄化できることが確認された。
実施例３  ＣＵＡＺ処理木材の浄化
ＣＵＡＺ（銅・ホウ素・アルキルアンモニウム化合物系木材防腐剤）で処理された木材（１ｇの乾燥木材中にＣｕ  １．６３ｍｇ含有）を使用する以外は、実施例１と同様の方法で、ＣＵＡＺ処理木材の浄化評価試験を行った。
得られた結果を図３に示す。図３には、抽出溶媒としてシュウ酸・ナトリウム水溶液（ｐＨ３．２）を使用した場合の抽出開始１〜６時間後の木材中に残存する銅の割合（未処理時の木材中の銅の割合を１００％として算出した割合）を示す。
図３から明らかなように、抽出溶媒としてシュウ酸・ナトリウム水溶液を使用すると、木材から銅を十分に抽出除去できている。以上の結果から、本発明の方法によれば、ＣＵＡＺ処理木材から銅を効率的に除去して、該ＣＵＡＺ処理木材を効果的に浄化できることが確認された。
実施例４  ＣＣＡ処理木材、ＡＣＱ処理木材及びＣＵＡＺ処理木材の混合木材の浄化
上記実施例１で使用したＣＣＡ処理木材、上記実施例２で使用したＡＣＱ処理木材、及び上記実施例３で使用したＣＵＡＺ処理木材をそれぞれ約１：１：１の重量比で混合した木材（１ｇの該乾燥木材中にＣｕ  ３．０４ｍｇ、Ａｓ  １．６ｍｇ、Ｃｒ  ２．９６ｍｇ含有）を用いて、実施例１と同様の方法で、該混合木材の浄化評価試験を行った。
得られた結果を図４に示す。図４には、抽出溶媒としてシュウ酸・ナトリウム水溶液（ｐＨ３．２）を使用した場合の抽出開始１〜６時間後の木材中に残存する銅の割合（未処理時の木材中の銅の割合を１００％として算出した割合）を示す。
抽出溶媒としてシュウ酸・ナトリウム水溶液を使用すると、銅、クロム及びヒ素の全ての残存割合が効果的に低減されており、当該木材が十分に浄化できていた（図４）。以上の結果から、本発明の方法によれば、使用された薬剤の種類毎に木材を分別することなく、銅を含有する薬剤で処理された木材から、銅、クロム、ヒ素等の有害物質を抽出除去でき、該木材を簡便且つ効率的に浄化できることが分かった。
【実施例５】  酢酸水溶液に水酸化ナトリウム水溶液をｐＨが３．２になるまで添加して、酢酸ナトリウム水溶液（酢酸の最終濃度は０．１２５モル／Ｌ）を調製する。該水溶液を抽出溶媒として用いて、実施例１と同様の方法で、ＣＣＡ処理木材から銅、クロム及びヒ素を抽出し、該木材を浄化する。
【実施例６】  コハク酸水溶液に水酸化ナトリウム水溶液をｐＨが３．５になるまで添加して、コハク酸・ナトリウム水溶液（コハク酸の最終濃度は０．１２５モル／Ｌ）を調製する。該水溶液を抽出溶媒として用いて、実施例１と同様の方法で、ＣＣＡ処理木材から銅、クロム及びヒ素を抽出し、該木材を浄化する。
【産業上の利用可能性】  上記実施例から明らかなように、モノカルボン酸のアルカリ金属塩及び／又はジカルボン酸のアルカリ金属塩の水溶液を抽出溶媒として使用することによって、モノカルボン酸及び／又はジカルボン酸の水溶液では不可能であった木材からの銅の抽出除去が可能となる。それ故、本発明の木材の浄化方法によれば、銅を含有する薬剤で処理された木材から、従来の方法では抽出することが困難であった銅を簡便且つ効率的に抽出し、当該木材を浄化することが可能となる。
更に、本発明の木材の浄化方法によれば、上記実施例１で示されているように、銅以外に、クロムやヒ素についても、抽出し、これらを除去できるので、銅、クロムやヒ素等の木材防腐剤成分を含有する木材からこれらの有害成分を一括して抽出し、除去することが可能となる。
なお、本発明の方法によって浄化された木材は、焼却や埋立等の廃棄処分することもでき、また人体にとって安全な木材として再利用することも可能である。
【図１】
2004103515.tif 000003
【図２】
2004103515.tif 000004
【図３】
2004103515.tif 000005
【図４】
2004103515.tif 000006
【国際調査報告】
2004103515.tif 000007
2004103515.tif 000008
2004103515.tif 000009
2004103515.tif 000010
2004103515.tif 000011